(57)【特許請求の範囲】
【請求項１】
組成物中に活性成分を保持する方法であって、
（ａ）ブチルアクリレート、２−エチルヘキシルアクリレートおよびにこれらの混合物からなる群から選択される１以上の会合剤を、（メタ）アクリル酸、メチル（メタ）アクリレート、セチル−エイコシル（メタ）アクリレートおよびこれらの混合物からなる群から選択される低い水溶解度を有する１以上のモノマーに加え、この混合物を水性エマルション重合によって重合し、ｉ）０．１から５重量％の、（メタ）アクリル酸の重合残基；ｉｉ）１５から７５重量％の、１以上のブチルアクリレートおよび２−エチルヘキシルアクリレートから選択されたモノマーの重合残基；およびｉｉｉ）２５から７５重量％の、セチル−エイコシル（メタ）アクリレートの重合残基：を含むポリマーを形成する工程、並びに、
（ｂ）ポリマーと１以上の活性成分を油相中で混合する工程、ここでポリマーは組成物の総重量を基準として０．０１から１０重量％の量で油相中に存在する：
を含む、組成物中に活性成分を保持する方法。
【請求項２】
前記組成物が哺乳動物の皮膚に適用される場合の、請求項１記載の方法。
【請求項３】
前記１以上の活性成分が日焼け防止剤、保湿剤、パーソナルケア用のクレンジング剤、パーソナルケア用の洗浄剤、ビタミン、葉酸誘導体、エクスフォリエーティング剤、脱臭活性剤、芳香活性剤、パーソナルケア用の局所用薬剤、パーソナルケア用の化粧品、ヘアーコンディショナー、パーソナルケア用の赤外線吸収物質、アクネ薬剤およびこれらの混合物からなる群から選択される、請求項２記載の方法。
【請求項４】
前記油相が、飽和脂肪エステルおよびジエステル、パラフィン油、パラフィンワックス、動物油、植物油、脂肪アルコール、並びにこれらの混合物からなる群から選択される、請求項３の方法。
【請求項５】
前記１以上の活性成分が日焼け防止剤、保湿剤、ビタミン、葉酸誘導体、エクスフォリエーティング剤、脱臭活性剤、芳香活性剤、パーソナルケア用の化粧品、ヘアーコンディショナー、パーソナルケア用の赤外線吸収物質、アクネ薬剤およびこれらの混合物からなる群から選択される、請求項４記載の方法。
【請求項６】
ポリマーが、ｉ）１から３重量％の、（メタ）アクリル酸の重合残基；ｉｉ）１５から７５重量％の、１以上の、ブチルアクリレートの重合残基；およびｉｉｉ）２５から７５重量％の、セチル−エイコシルメタクリレートの重合残基：を含む、請求項１の方法。
【請求項７】
前記１以上の活性成分が日焼け防止剤、保湿剤、ビタミン、葉酸誘導体、エクスフォリエーティング剤、脱臭活性剤、芳香活性剤、パーソナルケア用の化粧品、ヘアーコンディショナー、パーソナルケア用の赤外線吸収物質、アクネ薬剤およびこれらの混合物からなる群から選択される、請求項６記載の方法。
【請求項８】
ポリマーが、１．４重量％のメタクリル酸の重合残基、４９重量％のブチルアクリレートの重合残基、１８．６重量％のメチルメタクリレートの重合残基および３１重量％のセチル−エイコシルメタクリレートの重合残基を含む、請求項１の方法。
【請求項９】
前記１以上の活性成分が日焼け防止剤、保湿剤、ビタミン、葉酸誘導体、エクスフォリエーティング剤、脱臭活性剤、芳香活性剤、パーソナルケア用の化粧品、ヘアーコンディショナー、パーソナルケア用の赤外線吸収物質、アクネ薬剤およびこれらの混合物からなる群から選択される、、請求項８記載の方法。
【発明の詳細な説明】
【０００１】
本発明は油含有パーソナルケア組成物中に分散された耐水性ポリマー、およびほ乳類の皮膚の上に活性成分が長期間保持することを助ける配合物に関する。より具体的には、本発明は日焼け防止組成物または化粧品配合物を有する油中に分散された機能性ネットワーク構造を有する耐水性ポリマー組成物であって、ポリマーの小さな投与量で活性成分の保持を助ける組成物に関する。その結果、そのような組成物中の活性成分は効果的に保持され、水、汗、高湿度および他の水性環境に暴露される皮膚の上に保持される。
【０００２】
太陽光からのＵＶ線の損傷効果はよく評価され、文献に記載されている。太陽光への長期間の暴露の効果に対して皮膚を保護するため、種々の日焼け防止組成物および配合物が開発され、それはいわゆる「活性化合物」を含み、この活性化合物は太陽光の形態の紫外線、特に２９０ｎｍから４００ｎｍｍの間の波長の紫外領域を吸収する。活性化合物の効果を延長するために、日焼け防止組成物が水、汗、または高湿分により肌から除去されることに対して抵抗性があり、そのような水性環境下において実質的に存在し続けることが望まれる。日焼け防止組成物をはじめとするパーソナルケア組成物は、オイル−イン−ウォーターエマルションに基づき、使用者に化粧による優美さを提供するために使用されるが、相互に関連した、重層的な課題を有している。これには、活性化合物を含むコーティング組成物の効果的な分配と皮膚の被覆、長期間にわたる皮膚表面への組成物の存在、コーティングの洗い落ちや、減少を引き起こす水性環境への暴露、およびコーティングのこすりによる落ちを引き起こす機械的な応力への暴露があげられる。課題の一つの側面を効果的に制御できないことは、しばしば残りの側面を効果的に制御する能力へ影響を与える。そのため、低いポリマー濃度で、活性成分を保持し、皮膚への組成物の適用（すなわちラビングまたはスプレー）に関連する比較的低い剪断応力下で高い粘度を示し、ほ乳類の皮膚に適用されるパーソナルケア組成物および配合物に伴う課題を解決する、新規なポリマー組成物に対する必要性が、当該技術分野において主要な課題としてあった。最も効果的であるためには、組成物および配合物が、強靱な連続フィルムとして皮膚に適用されることが必要とされる。しかし、そのようなフィルムを皮膚の表面に供給することは困難であり、フィルムを皮膚の上に長時間維持することは依然として適当に解決されていない。組成物および配合物中の活性成分を保持することが、当該技術分野において最も重要な課題の一つであった。
【０００３】
種々の耐水性または実在する日焼け防止組成物が知られているが、これらの組成物および配合物の多くは数多くの欠点を有する。皮膚の上に強靱な連続フィルムを形成するフィルム形成性ポリマーを含む組成物および配合物は、多量の油およびエモリエント（ｅｍｍｏｌｉｅｎｔｓ）に寛容ではない。その結果、そのような組成物および配合物はアルコール溶液として調製されるが、それらはしばしば皮膚に炎症を起こし、皮膚を乾燥させ、均一に塗布するのが困難で、最小の湿気を提供する。日焼け防止組成物および配合物に加えられるポリマーであって、油性であり、皮膚の保湿効果があるものは、ポリマーの低い濃度において活性化合物を保持することができず、しばしば化粧品としての優美さにかける。すなわち、外観がグリース様であったり、審美性に欠ける。さらに、得られた組成物および配合物は、水、汗、高湿度および他の水性環境、ならびに組成物または配合物の周期的な再塗布のような機械的ストレスに哺乳類の皮膚が暴露された際に、存在できない。
【０００４】
米国特許第４，１７２，１２２号は、化粧用オイルベース、オイルベースに可溶性の少なくとも１つの水不溶性紫外線吸収物質、および水不溶性アクリレートポリマーを含む耐水性日焼け防止組成物を開示する。組成物の主な必要条件は、ａ）ポリマーおよび紫外線吸収物質の両者がオイルベースに可溶性であり、水不溶性でなければならない；ｂ）ポリマーがオイルベースの重量に基づいて少なくとも０．５重量％の量で必要とされる。１２０００から１０００００ｃｐｓのブルックフィールド粘度を有する水不溶性アクリレートポリマーを、開示された標準的な溶液重合プロセスにより調製する試みは成功しなかった。さらに、開示された水不溶性アクリレートポリマーは、一緒にオイルベースと混合された際に活性成分をトラップし、または保持する手段を提供していない。１以上の活性成分を油含有パーソナルケア組成物および配合物中に、低いポリマー濃度において保持するのに効果的であり、水性環境、界面活性剤、および機械的ストレスに実質的に抵抗して保持するポリマーは、日焼け防止剤、保湿剤、および他のパーソナルケア製品において大きな有用性がある。
【０００５】
本発明者は、低いポリマー濃度において油相中に分散された活性成分を保持するのに効果的であり、比較的小さい剪断応力下で驚異的に高い油相粘度を示すポリマー組成物を見いだした。これらのポリマーは低い水溶性を有する１以上のモノマーと、少なくとも１つの会合剤を重合することにより調製される。１以上の会合剤を加えることにより、油相中に分散された際にポリマーの低い濃度において活性成分を保持する機能性ネットワーク構造を有するポリマーが提供される。該耐水性活性成分保持ポリマーから調製されたパーソナルケア組成物および配合物は、哺乳動物の皮膚が水性環境および機械的ストレスにさらされたときにこれらを保持する。油相に分散された際に、活性成分保持ポリマーはネットワーク構造を有し、それがパーソナルケア組成物および配合物中に活性成分を効果的にトラップし、膨潤し、保持する。そのようなパーソナルケア組成物および配合物は、機械的に強い、連続フィルムを皮膚の上に形成する。フィルムは哺乳動物の皮膚表面に付着し、たとえば、組成物または配合物の周期的な塗布（ｒｕｂ  ｏｎ）、水性環境への暴露（ｗａｓｈ  ｏｆｆ）、衣類への暴露または他の哺乳動物との接触（ｒｕｂ  ｏｆｆ）、および哺乳動物の運動および活動の間の肌の動き（ｗｅａｒ  ｏｆｆ）をはじめとする機械的剪断応力に対する抵抗性に関連する優れたレオロジー特性を有する。ポリマーを調製するのに使用されたモノマーの性質は、皮膚に実質的な防水効果を付与すると共に、日焼け防止剤、保湿剤または他のタイプの活性成分を隔離するマトリックスを提供する。さらに、本発明者らは、そのようなポリマーを加えたパーソナルケア組成物は実質的な耐水性能を提供し、これは水性環境に暴露された際の哺乳動物の皮膚の上の存在により確認される、皮膚刺激性のないパーソナルケア配合物を提供する。さらに、本発明者らは活性成分保持ポリマーは配合のいかなる段階においてもオイルベース中に分散できることを見いだした。
【０００６】
本発明の第１の態様では、ネットワーク構造を有する１以上のポリマーを含む活性成分保持組成物であって、該ポリマーが、組成物の総重量を基準として０．０１から１０重量％の量で油相中に分散し、該ポリマーはさらに１以上の会合剤、および１以上の活性成分を含み、組成物の油相の粘度が１０００ダイン／ｃｍ２までの剪断応力下で、少なくとも１０ポイズである組成物を提供する。
【０００７】
本発明の第２の態様では、耐水性の、皮膚非刺激性の、パーソナルケア組成物であって、
（ａ）有効量の少なくとも１つの活性成分、
（ｂ）１以上の化粧品的に許容される添加剤、
（ｃ）化粧品的に許容される油相、
（ｄ）ネットワーク構造を有する１以上のポリマーであって、該ポリマーが、組成物の総重量を基準として０．０１から１０重量％の量で油相中に分散し、該ポリマーはさらに１以上の会合剤を含み、組成物の油相の粘度が１０００ダイン／ｃｍ２までの剪断応力下で、少なくとも１０ポイズであるポリマー、
を含む組成物を提供する。任意に、組成物はオイル−イン−ウォーターエマルションを含む。
【０００８】
本発明の第３の態様では、（ａ）１以上の会合剤を低い水溶解度を有する１以上のモノマーに加え、混合物を重合し、ネットワーク構造を有するポリマーを形成する工程、
（ｂ）ポリマーと１以上の活性成分を油相中で混合する工程、ここでポリマーは組成物の総重量を基準として０．０１から１０重量％の量で油相中に存在し、組成物の油相の粘度が１０００ダイン／ｃｍ２までの剪断応力下で、少なくとも１０ポイズである、
を含む、組成物中に活性成分を保持する方法を提供する。好ましくは、会合剤は重合の間に添加される。別法として、会合剤は重合の後に添加される。異なる方法では、低い水溶性を有する１以上のモノマーの重合を含み、少なくとも１つのモノマーは１以上の会合剤を官能基として有し、重合の間に反応してネットワーク構造を有するポリマーを提供する。任意に、該方法は１以上の薬剤を重合後にポリマーに添加することを含み、該試薬は官能基と反応し、ネットワーク構造を有するポリマーを提供する。任意に、該方法はポリマーと１以上の活性成分を水性相で混合することを含む。
【０００９】
本発明の第４の態様では、１以上の組成物を皮膚に適用することを含む哺乳動物の皮膚を処理する方法であって、各組成物がネットワーク構造を有する１以上のポリマー、および有効量の油相中の１以上の活性成分、および任意に１以上の化粧品的に許容される添加剤を含み、ポリマーは油相中に各組成物の合計量の０．０１から１０重量％の量で存在し、ポリマーは１以上の会合剤を含み、各組成物の油相の粘度が１０００ダイン／ｃｍ２までの剪断応力下で、少なくとも１０ポイズである方法を提供する。好ましくは、会合剤は重合の間に添加される。別法として、会合剤は重合の後に添加される。異なる方法では、低い水溶性を有する１以上のモノマーの重合を含み、少なくとも１つのモノマーは１以上の会合剤を官能基として有し、重合の間に反応してネットワーク構造を有するポリマーを提供する。任意に、該方法は１以上の薬剤を重合後にポリマーに添加することを含み、該試薬は官能基と反応し、ネットワーク構造を有するポリマーを提供する。任意に、該方法はポリマーと１以上の活性成分を水性相で混合することを含む。
【００１０】
本発明の第５の態様では、太陽光の形態の紫外線から哺乳動物の皮膚を保護し、保湿する方法であって、皮膚に有効量の第１の態様の日焼け防止組成物を適用することを含む。別法として、該方法は第２の態様の日焼け防止組成物の有効量を含む。
【００１１】
したがって、本発明の第１の態様は、油相に存在する１以上の活性成分の保持を補助する組成物を提供する。該組成物は機能性ネットワーク構造を有する少なくとも１つのポリマーを含み、ポリマーにネットワーク構造をもたらす少なくとも１つの会合剤をポリマーは含む。油相中に１以上の活性成分と共に分散された場合、組成物の合計重量に基づいて０．０１から１０重量％の量で、ポリマーは効果的に活性成分を保持する。好ましくは、活性成分保持ポリマーは、低いないしは非常に低い水溶性を有する１以上のモノマーと、少なくとも１つの会合剤とをモノマーの重合の間に混合することにより調製される。別法として、会合剤はモノマーの重合が完了した後に加えられる。異なる態様においては、活性成分保持ポリマーは低いないしは非常に低い水溶性を有する１以上のモノマーの重合により調製され、該少なくとも１つのモノマーはさらにエチレン性不飽和官能基に加えて、官能基として１以上会合剤を含む。任意に、該方法は１以上の試薬を重合後にポリマーに加えることを含み、該試薬は官能基と反応し、ネットワーク構造を有するポリマーを提供する。任意に、該方法はポリマーと１以上の活性成分を水性相で混合することを含む。
【００１２】
本明細書においては、用語「水溶性」または「水溶性を有する」とは水に完全に溶解することをいう。用語「低い水溶性を有する」とは２５−５０℃において２００ミリモル／リットル以下の水溶性を有することをいう。用語「非常に低い水溶性を有する」とは水２５−５０℃において５０ミリモル／リットル以下の水溶性を有することをいう。用語「活性成分保持組成物」とは、活性成分を有効に保持する機能性ネットワーク構造を有する１以上のポリマーを含む組成物をいう。用語「活性成分保持ポリマー」とは、低いないしは非常に低い水溶性を有する１以上のモノマーから調製され、重合の間または重合後に、少なくとも１つの会合剤を含み、活性成分を有効に保持する機能性ネットワーク構造を有するポリマーを提供するポリマーをいう。「活性成分保持ポリマー」の等価の異なる表現は、低いないしは非常に低い水溶性を有する１以上のモノマーの重合であって、該１以上のモノマーがエチレン性不飽和官能基に加えて１以上のタイプの会合剤を含むものか、または該１以上のモノマーがエチレン性不飽和官能基に加えて１以上の官能基を含み、該官能基がモノマーの重合の間または重合の後に会合剤として反応することができ、活性成分を効果的に保持する機能性ネットワーク構造を有するポリマーを提供するものをいう。「活性成分保持ポリマー」の等価のさらなる表現は、１以上の活性成分を保持することのできる、油相中に分散されたポリマーであって、該ポリマーはポリマー、活性成分および他の成分の合計重量に基づいて０．０１から１０重量％の量で存在し、該活性成分保持ポリマーが１０００ダイン／ｃｍ２までの剪断応力下で、少なくとも１０ポイズの油相粘度を有するものをいう。用語「ネットワーク構造」は、油相中に分散または溶解されたままで、活性成分をトラップし、エンタングル（ｅｎｔａｎｇｌｅ）し、または隔離するポリマー構造をいう。これは膨潤、チェインエントラップメント、実質的な結晶相を有する側鎖を介してのチェインオーダリング、多数の炭素原子もしくは活性成分のエンタングルメント、および疎水性的性質を有するポリマー鎖の一部をはじめとする、物理的なポリマーのダイナミクスを介して起こることができる。「ネットワーク構造」の他の意味としては、モノマー官能化された会合剤を介してポリマー中に導入された官能基と、１以上の追加の試薬との化学反応または物理的相互作用から得られるポリマー構造をいう。用語「ネットワーク構造」は、比較的低い剪断応力下での油相中のそのようなポリマーの、ネットワーク構造を有しないポリマーと比較したレオロジーをもいう（後述参照）。
【００１３】
低い水溶性を有し、本発明においてネットワーク構造を有する耐水性ポリマーを調製するために有用に使用されるモノマーとしては、これらに限定されるものではないが、α，β−エチレン性不飽和モノマーがあげられる。適当なモノマーとしては、たとえば、１級アルケン、α−オレフィン、たとえば、１−ブテン、１−オクテン、１−デカン；スチレンおよびアルキル置換スチレン、たとえば、α−メチルスチレン、およびビニルトルエン；Ｃ４−Ｃ３０カルボン酸のビニルエステル、たとえば、ビニル２−エチルヘキサノエート、ビニルネオデカノエート；塩化ビニル；塩化ビニリデン；Ｎ−アルキル置換（メタ）アクリルアミド、たとえば、オクチルアクリルアミドおよびマレイン酸アミド；ビニルアルキルまたは（Ｃ３−Ｃ３０）アルキル基を有するビニルアリールエーテル、たとえば、ステアリルビニルエーテル；（メタ）アクリル酸の（Ｃ１−Ｃ３０）アルキルエステル、たとえば、メチルメタアクリレート（ＭＭＡ）、エチル（メタ）アクリレート、ブチル（メタ）アクリレート、２−エチルヘキシル（メタ）アクリレート、ベンジル（メタ）アクリレート、ラウリル（メタ）アクリレート、オレイル（メタ）アクリレート、パルミチル（メタ）アクリレート、ステアリル（メタ）アクリレート、セチル（メタ）アクリレート、ベヘニル（メタ）アクリレート、エイコシル（メタ）アクリレート；セチル−エイコシル（メタ）アクリレートのようなブレンド；（メタ）アクリル酸の不飽和ビニルエステル、たとえば、脂肪酸および脂肪アルコールから誘導されるもの；ビニルエステル；ビニルエーテル；ビニルアミド；ビニルウレタン；オレフィン；環状無水物のモノおよびジエステル；アリル含有モノマー；多官能性モノマー、たとえば、ペンタエリトリットトリアクリレート；コレステロールから誘導されたモノマー；長鎖アルコキシ−またはアルキルフェノキシ−ポリ（アルキレンオキシド）（メタ）アクリレートをはじめとする界面活性モノマー、たとえば、Ｃ１８Ｈ２７−（エチレンオキシド）１０−４０−（メタ）アクリレートおよびＣ１２Ｈ２５−（エチレンオキシド）１０−３０−（メタ）アクリレートなどがあげられる。
【００１４】
低い水溶性を有するモノマー（疎水性モノマーと呼ばれる）は、たとえば、カルボキシル、ヒドロキシ、アミノ、アミド、アルデヒド、エポキシ、アセトアセトキシ、シアノ、シアナト、イソシアナト、分岐アルキル、直鎖アルキル、芳香族、および置換芳香族、炭素含有スペーサー基を有するかまたは有しないディスコティック（ｄｉｓｃｏｔｉｃ）芳香族基、ポリエーテル、結晶または液晶相を示す基、およびそれらの組み合わせのような官能基を、会合剤として機能するために有することができる。用語「耐水性」ポリマーは、低いないしは非常に低い水溶性を有する１以上のモノマーから調製されたポリマーであって、そのようなモノマーの量が、モノマーの合計重量に基づいて８０から９９重量％であるものをいう。「耐水性」ポリマーは、また、２５−５０℃で約２００ミリモル／リットル以下の水溶性を有するポリマーをいう。１以上のモノマーと１以上の会合剤、または重合の間または重合後に官能基として会合剤を導入するモノマーとの反応は、ネットワーク構造を有し、２５−５０℃で約２００ミリモル／リットル以下の水溶性を有する耐水性ポリマーを提供する。さらに、本発明により調製されたターポリマー、テトラポリマー、または５個以上の異なるモノマーを有するポリマーは、２５−５０℃で約２００ミリモル／リットル以下の水溶性を有する。
【００１５】
本発明において使用できる、水溶性を有する任意のモノマーとしては、これらに限定されるものではないが、酸官能基を有するα，β−モノエチレン性不飽和モノマーがあげられる。適当なモノマーの例としては、少なくとも１つのカルボン酸基を有するモノマー、たとえば、アクリル酸（ＡＡ）およびメタアクリル酸（ＭＡＡ）、（メタ）アクリルオキシプロピオン酸、イタコン酸、マレイン酸もしくは無水マレイン酸、フマル酸、クロトン酸、モノアルキルマレエート、モノアルキルフマレート、モノアルキルイタコネート；酸置換された（メタ）アクリレートおよびスルホエチルメタアクリレート；酸置換された（メタ）アクリルアミド、たとえば、２−アクリルアミド−２−メチルプロピルスルホン酸；塩基置換された（メタ）アクリレートおよび（メタ）アクリルアミド、たとえば、ジメチルアミノエチルメタアクリレート、ｔｅｒｔ−ブチルアミノエチルメタアクリレート、およびジメチルアミノプロピルメタアクリアミドなどのような、アミン置換メタアクリレート；アクリロニトリル；（メタ）アクリルアミドおよび置換（メタ）アクリルアミド、たとえば、ジアセトンアクリルアミド；（メタ）アクロレイン；メチルアクリレートなどがあげられる。
【００１６】
本発明において有用に使用されるポリマーは、公知のエマルション、溶液、またはサスペンジョン重合により調製することができ、たとえば、米国特許第４，４２７，８３６号；４，４６９，８２５号；４，５９４，３６３号；４，６７７，００３号；４，９１０，２２９号；４，９２０，１６０号；５，１５７，０８４号；５，５２１，２６６号；およびヨーロッパ特許ＥＰ０２６７，７２６号；ＥＰ０３３１，４２１号；ＥＰ０９１５，１０８号に開示されているものがあげられる。エマルション重合が好ましい。ポリマーに使用されるモノマーは、逐次的もしくはランダムに添加され、非ランダムもしくはランダムポリマーを与える。
【００１７】
異なる態様においては、本発明において有用に使用されるポリマーは、少なくとも１つのモノマーは低い水溶性を有する重合されたモノマー単位の水性エマルションとして調製され、（１）低い水溶性を有する少なくとも１つのモノマーと、疎水性キャビティーを有するマクロモレキュラー有機化合物とを複合化する工程、（２）ポリマーの合計重量に基づいて約０．１から約１００重量％の、低い水溶性を有する複合化モノマーと、ポリマーの合計重量に基づいて約０から約９９．９重量％の高い水溶性を有する少なくとも１つのモノマーとを、水性系で重合する工程を含む。詳細は米国特許第４，７９７，２２３号；４，４０４，３０９号；５，００８，３２９号；５，５２１，２６６号；６，０４０，４０９号；６，０６３，８５７号；およびヨーロッパ特許出願ＥＰ０９８９，１６３  Ａ１号に記載されている。
【００１８】
本発明に使用される重合方法において有用な、疎水性キャビティーを有するマクロモレキュラー有機化合物としては、たとえば、シクロデキストリンおよびシクロデキストリン誘導体；疎水性キャビティーを有する環状オリゴサッカリド、たとえば、シクロイヌロヘキソース、シクロイヌロヘプトース、およびシクロイヌロオクトース；カリキサレン（ｃａｌｙｘａｒｅｎｅ）及びキャビタンド（ｃａｖｉｔａｎｄ）が挙げられる。本発明において有用なシクロデキストリンおよびシクロデキストリン誘導体は、特定の重合条件において選択されたシクロデキストリンおよびシクロデキストリン誘導体の溶解性によってのみ制限される。本発明において有用なシクロデキストリンとしては、これらに限定されるものではないが、α−シクロデキストリン、β−シクロデキストリン及びγ−シクロデキストリン、並びに、α−シクロデキストリン、β−シクロデキストリンまたはγ−シクロデキストリンのメチル、トリアセチル、ヒドロキシプロピルまたはヒドロキシエチル誘導体が挙げられる。好ましいシクロデキストリン誘導体は、メチル−β−シクロデキストリンである。たとえば、シクロイヌロヘキソース、およびシクロイヌロヘプトースのような、本発明において有用な疎水性キャビティーを有する環状オリゴサッカリドは、Ｔａｋａｉらの、Ｊｏｕｒｎａｌ  ｏｆ  Ｏｒｇａｎｉｃ  Ｃｈｅｍｉｓｔｒｙ，１９９４，ｖｏｌｕｍｅ  ５９，ｎｕｍｂｅｒ  １１，ｐａｇｅｓ  ２９６７−２９７５に記載されている。本発明において有用な好適なカリキサレンは、米国特許第４，６９９，９６６号、国際特許出願ＷＯ  ８９／０８０９２、および日本特許公開１９８８／１９７５４４および１９８９／００７８３７号に記載されている。本発明において有用なキャビタンドは、イタリア出願２２５２２  Ａ／８９、およびＭｏｒａｎらの、Ｊｏｕｒｎａｌ  ｏｆ  Ａｍｅｒｉｃａｎ  Ｃｈｅｍｉｃａｌ  Ｓｏｃｉｅｔｙ，ｖｏｌｕｍｅ  １８４，１９８２，ｐａｇｅｓ  ５８２６−５８２８に記載されている。
【００１９】
本発明の耐水性、活性成分保持ポリマーの水性ディスパージョンを調製するための好ましいプロセスは、低いないしは非常に低い水溶性を有する１以上のエチレン性不飽和モノマー、１以上の水溶性（イオン性）モノマー、１以上の会合剤、およびフリーラジカルレドックス開始剤系を、エマルション重合条件下で提供することを含む。２以上の、活性成分を保持するネットワーク構造を有する耐水性ポリマーのブレンドは、本発明において有用に使用される。このプロセスは水性系での重合、溶液ポリマー、エマルションポリマー、好ましくは低い水溶性を有するモノマーのネットワーク構造を有するランダムポリマーの重合に有用であり、これは有機溶剤、コモノマー、または低い水溶性のモノマーの可溶化を補助するための多量の界面活性剤の使用なしでは作れなかったものである。プロセスは溶液重合によりネットワーク構造を有する耐水性ポリマーを形成するのにも有用である。
【００２０】
溶液およびエマルション重合においては、フリーラジカル開始剤を用いる。好適なフリーラジカル開始剤としては、過酸化水素；ｔｅｒｔ−ブチルヒドロペルオキシド；ナトリウム、カリウム、リチウム及びアンモニウムペルスルフェート；などが挙げられる。アルカリ金属メタビスルファイト、ヒドロスルファイト及びハイポスルファイトのようなビスルファイト；及びナトリウムホルムアルデヒドスルホキシレート及びアスコルビン酸のような還元性糖類を、開始剤と組み合わせて用いて、レドックス系を形成することができる。サスペンジョン重合に有用に使用される開始剤としては、油溶性ペルオキシド、ヒドロペルオキシド、およびＡＩＢＮのようなアゾ化合物があげられる。開始剤の量は、概して、モノマーの全重量を基準として０．０１〜２重量％であってよく、レドックス系を用いる場合には、還元剤の量は、投入モノマーの重量を基準として０．０１〜２重量％の範囲内である。鉄塩および銅塩のような遷移金属触媒を用いることもできる。
【００２１】
重合温度範囲は、水性エマルション、サスペンジョンおよび溶液重合では１０〜１２０℃である。ペルスルフェート系の場合には、好ましくは６０〜９０℃である。レドックス系の場合には、温度範囲は、好ましくは２０〜７０℃である。
【００２２】
エマルションポリマーについては、モノマーエマルションおよびポリマーエマルションを調製するために任意に使用されるすべての乳化剤および分散剤は、アニオン、カチオン及び非イオン性であることができる。任意の２以上のタイプの界面活性剤の混合物も使用することができる。好適な非イオン性界面活性剤としては、エトキシル化オクチルフェノール；エトキシル化ノニルフェノール；及びエトキシル化脂肪アルコールが挙げられるが、これらに限定されない。好適なアニオン性界面活性剤としては、ナトリウムラウリルスルフェート；ナトリウムドデシルベンゼンスルホネート；ノニルフェノール、オクチルフェノール及び脂肪アルコールのスルフェート化及びエトキシル化誘導体；及びエステル化スルホスクシネート；が挙げられるが、これらに限定されない。好適なカチオン性界面活性剤としては、ラウリルピリジニウムクロリド；セチルジメチルアミンアセテート；及び（Ｃ８〜Ｃ１８）アルキルジメチルベンジルアンモニウムクロリド；が挙げられるが、これらに限定されない。乳化剤の量は投入モノマーの重量を基準として約０．１〜約１０重量％の範囲内である。
【００２３】
ターポリマー、テトラポリマー、および５種以上のモノマーを含むポリマーを形成するために、本発明で重合方法が使用される。低い水溶性を有する２以上のモノマーは、好ましくはランダムポリマーを与え、それは以前には溶剤または界面活性剤を加えて低いないしは非常に低い水溶性を有するモノマー（疎水性モノマーとも呼ばれる）を可溶化しなければ作ることができなかったものである。本明細書においては、「ランダムポリマー」とは、少なくとも２種の異なるモノマーから形成されたポリマーであって、モノマー単位がランダムに配置され、モノマー単位の繰り返しブロックを形成しないものをいう。エマルションポリマーについては、このランダムネスの欠如および組み込まれが以下により判断される。
【００２４】
（１）低い水溶性を有するモノマーの不良な転化率は、撹拌シャフトの周囲のモノマーのプーリング（ｐｏｏｌｉｎｇ）と、最終製品中のモノマー滴の存在；（２）大きなゲルおよび凝集物レベル；（３）エマルション重合中の大きなサスペンジョンポリマー粒子の形成；（４）相分離またはモノマー液滴のクリーミングまたは大きなサスペンジョン粒子；および（５）示差走査熱量計により測定される複数のガラス転移温度により証明される２つのタイプのモノマーの重合の間の不均一な分布による、高い水溶性を有するモノマーおよび低い水溶性を有するモノマーの異常な（非動力学的な）分布、により証明される。
【００２５】
異なる態様では、米国特許第５，５２１，２６６号に記載された重合方法により形成された耐水性ポリマーであって、本発明において有用に使用されるポリマーは、以下のランダム配置を有する。
（ａ）ポリマーの合計重量に基づいて、約１０．０から９９．０重量％の低いないしは非常に低い水溶性を有する１以上のモノマー；
（ｂ）直接の架橋反応により機能し重合の間または後に添加される、ポリマーの合計重量に基づいて約０．０１から０．５重量％の１以上の会合剤、またはラジカル的に誘起された分岐もしくは内部架橋反応もしくは重合により機能する約２０から９０重量％の１以上の会合剤、または縮合反応のような化学反応により機能するエチレン性不飽和基に加えて官能基として１以上の会合剤を有する少なくとも１つのモノマー約０．０１から１０重量％、並びに
（ｃ）任意の、ポリマーの合計重量に基づいて約０．１から９．９重量％の水溶性を有する少なくとも１つのモノマー；
ここで、ランダムターポリマー、テトラポリマー、および５種以上のモノマーを含むポリマーは、溶液、サスペンジョン、エマルション重合のいずれかにより、有機溶媒および多量の界面活性剤を使用しないで、水中で形成することができる。
【００２６】
本発明の異なる態様においては、耐水性活性成分保持ポリマーは、少なくとも２つの組成の異なる段が逐次的に重合される多段エマルション重合プロセスにより調製することができる。そのようなプロセスは、通常、少なくとも２つの互いに非相溶性のポリマー組成物を形成し、ポリマー粒子中に少なくとも２つの相を形成する。そのような粒子は、たとえば、コア／シェルもしくはコア／シース粒子、シェル層が不完全にコアをカプセル化しているコア／シェル、複数のコアを有するコア／シェル、相互侵入編目構造などの種々のジオメトリーの２以上の相で構成される。これらのすべてのケースにおいて、粒子の表面の過半部分が少なくとも１つの外側層で占められ、粒子の内部が少なくとも１つの内側層でしめられる。多段エマルションポリマーのそれぞれの段は、エマルションポリマーに関して上記されたものと同じモノマー、界面活性剤、連鎖移動剤などを含むことができる。そのような多段エマルションポリマーを調製するために使用される方法は公知であり、たとえば、米国特許第４，３２５，８５６号；４，６５４，３９７号；４，８１４，３７３号に記載されている。
【００２７】
低いないしは非常に低い水溶性を有する１以上のモノマーを含む耐水性ポリマーは、たとえば、哺乳動物の皮膚などの基体の上の耐水性およびフィルム形成性の改良方法などの、油相への分散性もしくは可溶性が望ましい本発明において有用である。１以上の会合剤が組み込まれた耐水性ポリマーは、ネットワーク構造を有するポリマーを提供し、これは低いポリマー濃度、すなわち組成物の合計重量に基づいて０．０１から１０重量％の量で油相中に分散された場合に、効果的に活性成分を保持する。
【００２８】
上記の好ましい重合方法により形成された耐水性、活性成分保持ポリマーであって、本発明において有用に用いられるものは以下を含む。
（ａ）ポリマーの合計重量に基づいて、約１０．０から９９．９９重量％の低いないしは非常に低い水溶性を有する１以上のモノマー；
（ｂ）任意の、ポリマーの合計重量に基づいて約０．１から９．９重量％の高い水溶性を有する少なくとも１つのモノマー；並びに
（ｃ）直接の架橋反応により機能し重合の間または後に添加される、ポリマーの合計重量に基づいて約０．０１から０．５重量％の１以上の会合剤、および／またはラジカル的に誘起された分岐もしくは内部架橋反応もしくは重合により機能する、約２０から９０重量％の１以上の会合剤、または縮合反応のような化学反応により機能するエチレン性不飽和基に加えて官能基として１以上の会合剤を有する少なくとも１つのモノマー約０．０１から１０重量％、
ここで、ランダムポリマーは、エマルション重合により、有機溶媒または多量の界面活性剤の存在もしくは非存在下で形成することができる。
【００２９】
活性成分保持ポリマーは、少なくとも１つの会合剤を含み、該会合剤はポリマーにネットワーク構造を提供する。「会合剤」は、重合の間にモノマー混合物、重合後にポリマーと一緒にされたとき、または重合の間もしくは重合の後にモノマーもしくはポリマー中に組み込まれた官能基と一緒にされたときに、得られたポリマーの構造もしくはコンフォーメーションを、会合剤を含まない得られたポリマーと比較して、化学的に変成、変化、オーダリングもしくは変更（ａｌｔｅｒｉｎｇ）することのでき、ネットワーク構造を有するポリマーを提供するすべての組成物をいう。１以上の会合剤は、重合プロセスの間にモノマーと一緒にすることができ、またはモノマーの重合の後に加えることができる。会合剤の典型的な例としては、以下のタイプのものがあげられるが、これらに限定されるものではない。
【００３０】
（ａ）フリーラジカルで誘起される直接的な架橋反応を介して機能する会合剤であって、２以上のエチレン性不飽和基を含み、モノマー混合物の重合の間に加えられるもの。好適な例としては、アリルメタアクリレート（ＡＬＭＡ）、エチレングリコールジメタアクリレート（ＥＧＤＭＡ）、ブチレングリコールジメタアクリレート（ＢＧＤＭＡ）、メチレンビスアクリルアミド、ペンタエリトリットジ、トリ、テトラ−アクリレート、ジビニルベンゼン、ポリエチレングリコールジアクリレート、ビスフェノールＡジアクリレート、ならびにこれらの混合物があげられる。ポリマーの合計重量に基づいて約１重量％よりも多い量、特に他のタイプの会合剤（たとえば、タイプｃ）との組み合わせは、ポリマーのネットワーク構造を過剰に架橋する傾向があり、活性成分を保持する能力を著しく低下させるので、少量の会合剤が好ましい。会合剤の好ましい量はポリマーの合計重量に基づいて、０．０１から０．５重量％である。
【００３１】
（ｂ）エチレン性不飽和基以外の官能基を有する会合剤であり、モノマー混合物の重合が完了した後の縮合のような化学反応を介して機能するもの。このタイプの好適な会合剤は、たとえば、カルボキシル、ヒドロキシ、アミノ、アミド、アルデヒド、エポキシ、アセトアセトキシ、シアノ、シアナト、イソシアナト、分岐アルキル、直鎖アルキル、芳香族、および置換芳香族、炭素含有スペーサー基を有するかまたは有しないディスコティック（ｄｉｓｃｏｔｉｃ）芳香族基、ポリエーテル、結晶または液晶相を示す基、およびそれらの組み合わせのような官能基を有するエチレン性不飽和モノマーである。このタイプの好適な会合剤としては、たとえば、グリシジルメタアクリレート（ＧＭＡ）、およびＮ−メチロールアクリルアミド（ＭＯＡ）があげられる。任意に、官能基はモノマー混合物の重合が完了した後に、１以上の試薬と反応することができる。該試薬は官能基と反応してネットワーク構造を有するポリマーを提供する。好適な試薬としては、たとえば、エチレングリコールおよびグリセロールのようなポリオール、マレイン酸および琥珀酸のようなポリ酸、エチレンジアミンのようなポリアミン、エタノールアミンのようなアルカノールアミン、１−アミノエチルチオールのようなアミノチオール、グリシンおよびＥＤＴＡのようなアミノ酸があげられる。ポリマーの合計重量に基づいて約１０重量％よりも多い量は、ポリマーのネットワーク構造を過剰に架橋する傾向があり、活性成分を保持する能力を著しく低下させるので、少量の会合剤が好ましい。会合剤の好ましい量はポリマーの合計重量に基づいて、０．０１から１０重量％である。
【００３２】
（ｃ）モノマー混合物の重合の間に成長ポリマーの鎖分岐、分岐点、および内部架橋を与える、フリーラジカルで誘起される反応を介して機能する会合剤。好適な例としては、プロピルアクリレート、ブチルアクリレート、２−エチルヘキシルアクリレート、およびオクチルアクリレートがあげられる。この会合剤の量は、ポリマーの合計重量に基づいて１０から９９重量％である。この会合剤の好ましい量は、ポリマーの合計重量に基づいて約２０から９０重量％である。
【００３３】
（ｄ）ポリマーに組み込まれて結晶相、液晶相または顕著な分子量、および／または活性成分と化学反応を示す側鎖からなる会合剤。例としては、スペーサー基を有するかまたは有しない堅固な芳香族分子を有する側鎖、ディスコティック液晶基、ポリウレタン基、長鎖アルキル基（＞Ｃ１６）、およびポリ［（Ｃ２−Ｃ４）アルキレン］２０−４０オキサイド基の側鎖があげられる。この会合剤の好ましい量は、使用される側鎖の基のタイプにより変化する。
【００３４】
会合剤の対も本発明において有用に使用される。好ましい会合剤の対の例は、ＡＬＭＡとブチルアクリレートである。会合剤の合計重量は、活性成分保持ポリマーのネットワーク構造の程度または％として言及される。場合によっては、１以上のモノマー単位が、重合の間に会合剤として機能することができる（たとえば、ブチルアクリレートのようなアルキルアクリレート）。ブチルアクリレートは、会合剤として作用することのできる官能基を有するモノマーであり、低い水溶性を有するモノマーであるとともに、重合の間に起こるラジカル開始架橋反応により、会合機能を有するモノマーであると考えられる。会合剤は本発明の耐水性ポリマーにネットワーク構造を付与し、天然オイル、合成オイル、エモリエントオイル、およびこれらの組み合わせ中に、容易に分散し、溶解もしくは膨潤され、油相の合計重量に基づいて、油相中の非常に少ない量または濃度で活性化合物を保持する。１以上の会合剤の非存在下では、同じモノマーから形成されたポリマーはオイルベース中に活性成分を保持できない。
【００３５】
本発明の好ましい活性成分保持ポリマーは、式Ｉ−Ｖを有するポリマーである。
（Ａ）ａ（Ｂ）ｂ（Ｃ）ｃ（Ｚ）ｚ                      式Ｉ
（Ａ）ａ（Ｂ）ｂ（Ｃ）ｃ（Ｚ’）ｚ                     式ＩＩ
（Ａ）ａ（Ｂ）ｂ（Ｃ）ｃ（Ｄ）ｄ（Ｚ）ｚ               式ＩＩＩ
（Ａ）ａ（Ｍ）ｍ（Ｃ）ｃ（Ｚ）ｚ                      式ＩＶ
（Ｂ）ｂ（Ｃ）ｃ（Ｚ’）ｚ                           式Ｖ
【００３６】
式中、Ａは（メタ）アクリル酸をはじめとする、水溶性モノマーの重合されたモノマー単位であり、ａ＝０．５から１０重量％の量で存在する；Ｂは１以上のＣ４−Ｃ８アルキル（メタ）アクリレートから選択されたモノマーの重合されたモノマー単位であり、ｂ＝１０から９０重量％の量で存在する；Ｃは１以上のＣ１−Ｃ５０アルキル（メタ）アクリレートから選択されたモノマーの重合されたモノマー単位であり、ｃ＝２５から７５重量％の量で存在する；Ｄは１以上のＣ９−Ｃ５０アルキル（メタ）アクリレートから選択されたモノマーの重合されたモノマー単位であり、ｄ＝２５から７５重量％の量で存在する；Ｚは会合剤であり、会合剤がタイプ（ａ）の場合にはｚ＝０．０１から０．５重量％の量で存在し、会合剤がタイプ（ｂ）の場合にはｚ＝０．１から１０重量％の量で存在し、会合剤がタイプ（ｃ）の場合にはｚ＝２０から９０重量％の量で存在する；Ｚ’は官能基として１以上の会合剤を有する１以上のＣ１−Ｃ５０アルキル（メタ）アクリレートから選択されたモノマーの重合されたモノマー単位であり；ＭはＣ１−Ｃ５０アルキル（メタ）アクリレートから選択されたモノマーブレンドもしくは混合物を含む重合されたモノマー単位であり、ｄ＝２５から７５重量％の量で存在する。場合によっては、１以上のモノマー単位が重合の間に会合剤として機能できる（たとえば、プチルアクリレートのようなアルキルアクリレート）。「モノマー単位」とは、活性成分保持ポリマーに組み込まれた特定の種類のモノマー（Ａ−Ｄ，Ｍ）をいう。モノマーＡ−Ｄ，Ｍは本発明の活性成分保持ポリマー中にランダムに配置される。５以上のモノマーを含む耐水性活性成分保持ポリマーも有用に使用され、本発明に容易に適合される。好ましい態様においては、本発明の活性成分保持ポリマーはターポリマー、テトラポリマー、およびこれらの組み合わせを含む。
【００３７】
好ましい態様においては、ポリマーはａ）０．１から５重量％の、（メタ）アクリル酸の重合残基；ｂ）１５から７５重量％の、１以上のＣ４−Ｃ８アルキル（メタ）アクリレートから選択されたモノマーの重合残基；ｃ）２５から７５重量％の、１以上のＣ９−Ｃ５０アルキル（メタ）アクリレートから選択されたモノマーの重合残基；およびｄ）０．０１から９０重量％の１以上の会合剤を含む。
【００３８】
好ましくは、活性成分保持ポリマーはターポリマー、テトラポリマー、またはより高次のポリマーであって、（メタ）アクリル酸、Ｃ４−Ｃ５０アルキル（メタ）アクリレート、メチル（メタ）アクリレート、およびアリルメタアクリレート（ＡＬＭＡ）のモノマー単位を含む。ポリマーは比較的多量（ポリマーの合計重量に基づいて８０から９９．００重量％）の、低いないしは非常に低い水溶性を有するモノマー、は比較的少量（ポリマーの合計重量に基づいて０．１から１０重量％）の、イオン性もしくは水溶性モノマー、たとえば、メタアクリル酸もしくはアクリル酸、および少なくとも１つの会合剤、たとえば、ＡＬＭＡ（０．０１重量％から０．５重量％）から調製される。ＡＬＭＡはラジカル誘起架橋反応によって機能し、ネットワーク構造を有する耐水性ポリマーを提供する。会合剤のこのタイプの量が約０．５％を超えた場合、少ないポリマー量における活性成分を油相中に保持するポリマーの有効性が、特にたとえば、タイプｃのような他のタイプの会合剤と組み合わせて使用された場合に、実質的に低下する。ターポリマーは、８０から９９．９９重量％の、Ｃ１−Ｃ５０アルキル（メタ）アクリレートから選択された低いないしは非常に低い水溶性を有するモノマー、および０．１から１０重量％のイオン性もしくは水溶性モノマーの組み合わせを含む。好ましくは、ターポリマーは９０から９９．９９重量％の、Ｃ１−Ｃ５０アルキル（メタ）アクリレートから選択された低いないしは非常に低い水溶性を有する２以上のモノマー（疎水性モノマー）、および０．１から１０重量％の、（メタ）アクリル酸の形態のイオン化可能な水溶性モノマー、並びに０．０１から１．０重量％の少なくとも１つの会合剤を含む。より好ましくは、ターポリマーは９８重量％までの、Ｃ４−Ｃ５０アルキル（メタ）アクリレートの形態の疎水性モノマー、１から３重量％の（メタ）アクリル酸、および０．１から１．０重量％の少なくとも１つの会合剤の組み合わせを含む。
【００３９】
アルキル（メタ）アクリレートは、会合剤として作用することのできるモノマーであり、低い水溶性を有するモノマーであるとともに、重合の間に起こるラジカル開始架橋反応により、会合剤であると考えられる。「アルキル（メタ）アクリレート」の用語は、対応するアクリレートまたはメタアクリレートエステルのいずれかをいう。同様に、「（メタ）アクリル」の用語は、アクリル酸もしくはメタアクリル酸、およびエステルもしくはアミドのような対応する誘導体をいう。「イオン性モノマー」とは、米国特許第４，８８０，８４２号に開示されているような、エマルション重合条件下で好ましくは水溶性である、モノエチレン性不飽和モノマーをいう。「疎水性モノマー」とは、米国特許第５，５２１，２６６号に開示されているような、エマルション重合条件下で低いないしは非常に低い水溶性を有するモノエチレン性不飽和モノマーをいう。活性成分保持ポリマー組成物の調製、およびその本発明の方法における使用に適当なモノマーは、標準的なエマルション重合技術を使用した簡単な方法のフリーラジカル重合に供されることのできる、疎水性およびイオン化可能な水溶性モノエチレン性不飽和モノマーである。耐水性活性成分保持ポリマー、およびそのパーソナルケア組成物、配合物および関連する本発明の方法における使用の利点は、ポリマー組成物が水溶性（イオン性）モノマーの量と比較して、比較的多量の低いないしは非常に低い水溶性を有するモノマーを含み、少なくとも１つの会合剤または少なくとも１つの、エチレン性不飽和基に加えて会合剤を含む官能基を有するモノマーを含む場合に得られる。両方の方法により調製される活性成分保持ポリマーは、機能性ネットワーク構造を有するランダムポリマーである。
【００４０】
異なる態様においては、ポリマーは１から５重量％の少なくとも１つのイオン性モノマーおよび９５から９９重量％の低い水溶性を有する２以上のモノマーを含む水性エマルションポリマーと、１以上の会合剤のブレンドから調製される。
【００４１】
本発明において有用に使用される活性成分保持ポリマーは、少なくとも１つの活性成分と油相中で混合されるか、または他の皮膚非刺激性添加剤と混合されるか、または油相中もしくは水性相中で配合される。油相中での活性成分保持ポリマーおよび活性成分のレオロジー特性またはフロー特性は重要である。たとえば、オイルベース組成物またはオイルベース配合物中の活性成分保持ポリマーは、油相中での組成物または配合物の合計重量に基づいて、０．０１から１０重量％のポリマーの量において、活性成分を保持するのに有効である。好ましい態様においては、油相中に存在する活性成分保持ポリマーの量は、０．０１から５重量％である。最も好ましい態様においては、油相中に存在する活性成分保持ポリマーの量は、０．０１から１重量％である。
【００４２】
油相中の活性成分保持ポリマー組成物または配合物は、顕著な高粘度を示す（表ＩＩ）；２．５から１０００ダイン／ｃｍ２の、比較的小さい剪断応力下で、油相粘度は１０ポイズ以上である。２．５から１０００ダイン／ｃｍ２の剪断応力下で、活性成分保持ポリマー組成物または配合物の油相粘度は１０ポイズから１００，０００ポイズの範囲である。本発明の活性成分保持ポリマー組成物または配合物の油相粘度は、ニートオイル、活性剤を含むエモリエントオイル、オイルベース中のポリマー、オイルベース中で混合されたアクリルベースポリマーと活性成分、たとえば、米国特許第５，７３６，１２５号；５，２８８，４９３号；５，２１９，５５８号；４，５５２，７５５号；および４，１７２，１２５号に開示されたポリマーおよび配合物を含む日焼け防止剤または保湿剤の配合物と比較して、予想外に大きい。後者のポリマー組成物または配合物は著しく小さな粘度を有する。油相粘度は２．５から１０００ダイン／ｃｍ２の同じ剪断応力下で、１０ポイズ未満である（表ＶＩＩ）。１０００ダイン／ｃｍ２よりも大きな剪断応力下では、本発明の活性成分保持ポリマー組成物または配合物は「シェアシニング（ｓｈｅａｒ  ｔｈｉｎｎｉｎｇ）」を示す。シェアシニングとは、大きな剪断力にポリマー組成物または配合物がさらされたときに、粘度が著しく減少することをいう。高い剪断応力下においても、本発明の活性成分保持ポリマー組成物または配合物の油相粘度は、ニートオイル、活性剤を含むエモリエントオイル、オイルベース中のポリマー、オイルベース中で混合されたアクリルベースポリマーと活性成分、たとえば、米国特許第５，７３６，１２５号；５，２８８，４９３号；５，２１９，５５８号；４，５５２，７５５号；および４，１７２，１２５号に開示されたポリマーおよび配合物を含む日焼け防止剤または保湿剤の配合物と比較して、依然として顕著に大きい。
【００４３】
油相中における活性成分保持ポリマー組成物または配合物のレオロジー値は、ちいさなコーン角を有する標準的なストレスレオメーターを使用して測定された。ストレスレオメーターレオロジー測定の詳細、およびレオロジー値の解釈は、Ｃｈｒｉｓｔｏｐｈｅｒ  Ｗ．  Ｍａｃｏｓｋｏ  ”Ｒｈｅｏｌｏｇｙ：  Ｐｒｉｎｃｉｐｌｅｓ，  Ｍｅａｓｕｒｅｍｅｎｔｓ  ａｎｄ  Ａｐｐｌｉｃａｔｉｏｎｓ，  ＶＣＨ  Ｐｕｂｌｉｓｈｅｒｓ：  Ｎｅｗ  Ｙｏｒｋ，  １９９４に記載されている。この内容は、本発明において有用に使用される。剪断応力スイープ測定が、エモリエントオイル、活性剤を含むエモリエントオイル、オイルベース中のポリマー、オイルベース中で混合されたアクリルベースポリマーと活性成分、および上記のポリマーと配合物を含む焼け防止剤または保湿剤配合物と比較するために、活性成分保持オイルベースポリマー組成物および配合物について行われた。油相粘度データおよび剪断応力データは、本発明の代表的な活性成分保持ポリマー組成物および配合物について、実施例として、比較例と共に示された。粘度データは、剪断応力が対数的に上昇するように剪断応力を生成する条件下でサンプルについて測定され、粘度が対数目盛の剪断応力に対してプロットされる場合に同じデータ間隔となるようにされた。剪断応力スイープ測定は、２．５から１００００ダイン／ｃｍ２の５桁の剪断応力にわたって行われた。
【００４４】
本発明の活性成分保持ポリマーは、２０ｎｍから１０００ｎｍ、好ましくは１００ｎｍから６００ｎｍの範囲の平均粒子径を有するエマルションポリマー（ラテックス）である。本明細書においては、粒子径はＢｒｏｏｋｈａｖｅｎ  Ｉｎｓｔｕｍｅｎｔ  Ｃｏｒｐｏｒａｔｉｏｎにより製造された、Ｂｒｏｏｋｈａｖｅｎ  Ｍｏｄｅｌ  ＢＩ−９０粒子計を使用して測定され、ポリマー粒子直径が「有効径」として報告された。米国特許第５，３４０，８５８号；５，３５０，７８７号；５，３５２，７２０号；４，５３９，３６１号；および４，１７２，１２５号に開示されているような、２以上の異なる粒子サイズまたは非常に広い分布を有するマルチモーダル粒子径活性成分保持ポリマーも企図される。さらに、１０００ｎｍよりも大きな粒子サイズを有する活性成分保持サスペンジョンポリマーも企図される。
【００４５】
本発明の活性成分保持ポリマー組成物は、調製されたまま（若干酸性）、または酸性基（１以下ないし３％）が中和され、カルボキシレートアニオンを含む塩が形成される。好ましくは、アルキル金属イオン、典型的にはナトリウムまたはカリウム、マグネシウムおよびカルシウムのようなアルカリ土類金属、アンモニウムまたはテトラメチルアンモニウム塩のようなテトラ−アルキルアンモニウム塩、トリ−Ｃ１−Ｃ４  アルキルアミン、ヒドロキシエチルアミン、モノ−Ｃ１−Ｃ４  アルカノールアミン、ジ−Ｃ１−Ｃ４  アルカノールアミン、トリ−Ｃ１−Ｃ４  アルカノールアミンのような有機アミン塩、およびこれらの混合物があげられる。
【００４６】
本発明は、活性成分保持ポリマー、任意の商業的に利用可能なオイルベースを含むパーソナルケア組成物および配合物に関する。適当なオイルベースとしては、パーソナルケア製品において従来使用されてきた任意のオイルまたはオイルの混合物があげられる。例としては飽和脂肪エステルおよびジエステルがあげられ、たとえば、イソプロピルパルミテート、オクチルパルミテート、ブチルステアレート、イソセチルステアレート、オクタドデシルステアロイルステアレート、ジイソプロピルアジペート、ジオクチルセバケート、パラフィン油、パラフィンワックス、動物油および植物油、たとえば、ミンク油、ココナッツオイル、大豆油、パーム油、コーン油、ココアバター、ごま油、ラノリン油（ｌａｎｏｌｉｎ ｏｉｌ）、脂肪アルコール、たとえば、ステアリルアルコール、イソステアリルアルコール、イソセチルアルコールがあげられる。列記された油は単なる例示であり、本発明を何ら限定するものではない。一般に、毒物学的に人間および哺乳動物に対して安全である任意の疎水性物質またはそれらの混合物が、本発明のオイルベースを構成することができる。
【００４７】
活性成分保持ポリマーを含むパーソナルケア組成物および配合物は、４つの基礎的な組成物である；オイルディスパージョン、オイル−イン−ウォーターエマルション、ウォーター−イン−オイルエマルション、および１以上の有機溶剤の溶液。オイルディスパージョンは、活性成分保持ポリマーをオイルベース中に、１以上の活性成分とともに分散させることにより調製できる。活性成分保持ポリマーは、油相中に分散することができ、または水性ディスパージョンを調製した後、最終のオイル−イン−ウォーターエマルションもしくはウォーター−イン−オイルエマルションを調製することができる。ポリマーは組成物または配合物を調製する任意の段階で、いずれかの相で、加えることができる。パーソナルケア配合物は活性成分保持ポリマー、オイルベース、任意に水性相、１以上の活性成分、および任意の添加剤を、ゆっくりとした撹拌下で混合物を暖めることにより調製することができる。オイルベースパーソナルケア組成物および配合物は、配合物の合計重量に基づいて０．０１から１０重量％の少なくとも１つの活性成分保持ポリマーを含む。組成物および配合物の化粧品的に許容されるベースは液体または固体であり、配合物全体としては好ましくは、容易な塗布性のために皮膚温度で液体である。ポリマーの溶液を調製するために適当な溶媒としては、典型的には当該技術分野で使用されるものであり、エチルアルコールのようなアルコール、およびシクロメチコーンのような揮発性シリコーンがあげられる。好適な添加剤としては、芳香剤、フィラー、染料、着色剤、防腐剤、殺生物剤、酸化防止剤、ならびに物質およびそれらの組み合わせに悪影響を与えないパーソナルケア製品に従来使用されている他の添加剤があげられる。
【００４８】
本発明は、オイルベース中に分散された活性成分保持ポリマー、および１以上の活性成分を含む、皮膚に適用されるパーソナルケア組成物および配合物を提供する。好適な活性成分としては、日焼け防止剤、保湿オイルのような保湿剤、パーソナルケア用のクレンジング剤、パーソナルケア用の洗浄剤、ビタミン、葉酸誘導体、エクスフォリエーティング剤、脱臭活性剤、芳香活性剤、スキンエクスフォリエーティング剤、パーソナルケア用の局所用薬剤、パーソナルケア用の化粧品、ヘアーコンディショナー、フェイシァルケアプロダクト、ボディウォッシュ、局所用合剤（ｔｏｐｉｃａｌ  ｐｒｅｐａｒａｔｉｏｎｓ）、パーソナルケア用の赤外線吸収物質、アクネ薬剤、およびこれらの混合物があげられる。化粧品としては、マスカラ、アイライナー、リップスティック、パウダー、べに、ファンデーション、およびマスクがあげられる。
【００４９】
適当な日焼け防止剤としては、超微粒子二酸化チタンおよび酸化亜鉛のような無機酸化物、ｃｉｎｏｘａｔｅ（２−エトキシエチルパラメトキシシンナメート）、ジエタノールアミンパラメトキシシンナメート、ジガロイルトリオレエートエチル４−ビス（ヒドロキシプロピル）アミノベンゾエート、エチルヘキシルパラメトキシシンナメート、２−エチルヘキシルサリチレート、グリセリルアミノベンゾエート、ホモサレート（３，３，５−トリメチルシクロヘキシルサリチレート）、トリエタノールアミンサリチレート、２−フェニルベンズイミダゾール−５−スルホン酸、サリソベンゾン（２−ヒドロキシ−４−メトキシ−ベンゾフェノン−５−スルホン酸）、Ｐａｄｉｍａｔｅ  Ａ（アミル  ｐ−ジメチルアミノベンゾエート）、Ｐａｄｉｍａｔｅ  Ｏ（オクチルジメチル  ｐ−アミノベンゾエート）、メチルアントラニレート、Ｓｕｎ−Ｓｐｈｅｒｅｓ（登録商標）およびこれらの混合物があげられる。
【００５０】
日焼け防止組成物および配合物は、特に紫外線Ａ線（３２０−４００ｎｍ）保護に好適な日焼け防止物質も含むことができる。この化合物はオキシベンゾン、ジオキシベンゾン；２−エチルヘキシル−２−シアノ−３，３−ジフェニルアクリレート；メチルベンジリデンカンファー：４−ｔ−ブチル−４’−メトキシジベンゾイル−メタン、およびこれらの混合物があげられる。
【００５１】
本発明の日焼け防止組成物および配合物は、公知のエマルション技術および安価な撹拌装置で作ることができる。このようにして形成された日焼け防止組成物および配合物は、安定なエマルションであり、該ポリマーは油相中で、組成物の総重量を基準として０．０１から１０重量％の量の、小さなポリマー量で活性成分を効果的に保持する。該配合物は油相の粘度が１０００ダイン／ｃｍ２までの剪断応力下で、少なくとも１０ポイズである。配合物がオイル−イン−ウォーターエマルションからなることが好ましい。
【００５２】
哺乳動物の皮膚に適用された際、本発明のパーソナルケア組成物および配合物は、皮膚表面にオイルフィルムを形成する。このフィルムは皮膚に湿分、光沢のある外観を付与し、化粧品の優美さを提供する。
【００５３】
フィルムは皮膚を乾燥、環境の酸化効果から保護し、紫外線吸収剤は皮膚を太陽光の損傷から保護する。ポリマーは紫外線吸収剤を皮膚の上に保持し、１以上の活性成分保持ポリマーを含まない組成物に比較して、有意に大きな日焼け防止パーセントが、少ないポリマー濃度で提供される。さらに、組成物および配合物は物質をより長期間保持し、水、湿分または汗などの水性環境に長時間暴露される。
【００５４】
オイル−イン−ウォーターエマルションは一般に油相および水相を加熱し、水相を油相にゆっくりと、よく撹拌しながら添加することにより調製される。均一化は有用であるが、必要ではない。水相への少量の安定化剤の添加は有用であることが示されている。硫酸マグネシウムのような塩はエマルションの安定化剤として有用であることが証明されており、それらは配合物の耐水性に有意の影響を与えない。グアール誘導体、キサントンガム、およびアロエベラ、のような水溶性ガムの添加、ならびにヒドロキシエチルセルロース、ヒドロキシメチルセルロース、およびカルボキシビニルポリマーのような増粘剤の添加は、エマルションを安定化するのに有用であることが知られている。
【００５５】
パーソナルケア組成物および配合物は、本発明において、クリーム、ローション、ゲル、ぬれナプキン、タオル、マスク、接着パッド、溶剤から供給されるスプレー、およびパーソナルケアに使用されている任意の公知の手段により有用に使用される。
【００５６】
以下の実施例は本発明の特定の側面および態様を例示するものであり、本発明を何ら限定するものではない。
実施例において以下の略号が使用される：
ＢＡ                ブチルアクリレート
ＭＭＡ              メチルメタアクリレート
ＭＡＡ              メタアクリル酸
ＡＡ                アクリル酸
ＳＭＡ              ステアリルメタアクリレート
ＣＥＭＡ            セチル−エイコシルメタアクリレート
ＡＬＭＡ            アリルメタアクリレート
ｇ                  グラム
ｎｍ                ナノメートル
ＯＰ                オクチルパルミテート
ＩＯＡ              イソオクチルアクリレート
ＩＰＰ              イソプロピルパルミテート
【００５７】
耐水性活性成分保持ポリマー
実施例１−８
標準的なエマルション重合方法を使用して実施例１−８および比較例を調製した。エマルション重合がメカニカルスターラー、温度制御装置、凝縮器、モノマーおよび開始剤フィードライン、および窒素入り口を備えた４つ口の丸底フラスコで行われた。モノマーエマルションおよび開始剤溶液は、温度を８５℃に維持しながら、３時間にわたって供給された。
表Ｉは、本発明において有用に使用される耐水性活性成分保持ポリマー組成をまとめたものである。
【００５８】
【表１】
0004157732.tif 000002
【００５９】
耐水性活性成分保持ポリマーのキャラクタリゼーション
実施例１−８の非常に低い水溶性を有するモノマーが、最終ポリマーにランダムに組み込まれているかどうかを、いくつかの手段を用いて測定した。最初に、非常に低い水溶性を有するモノマーの撹拌ボルテックスの周囲でのプーリングの非存在が、非常に低い水溶性を有するモノマーの最終ポリマーへの良好な転化の証拠とされた。第２に、大きな１−１０ミクロンの粒子およびモノマー液滴の非存在が、採取され（そのまま、または遠心分離により、またはクリーム状の層から）光学顕微鏡により観察され、非常に低い水溶性を有するモノマーの最終ポリマーへの良好な組み込みの証拠とされた。第３に、ゲル形成の非存在（１００メッシュスクリーンを通して採取された）が、重合がおおむね良好に行われたことを示した。最後に、文献値を使用して計算されたものとほぼ同じ、２０℃／分の加熱速度で示差走査熱量計により測定された単一のガラス転移温度が、非常に低い水溶性を有するモノマーが最終ポリマーへ良好に組み込まれ、ランダムコポリマーを形成した証拠とされた。
【００６０】
耐水性活性成分保持ポリマーの油相レオロジー測定のために使用された油相の調製
０．５ｇの耐水性活性成分保持ポリマー（凍結乾燥）、および以下の添加剤を含む油相が、撹拌下に混合され、７０−７５℃に加熱され、ポリマーが完全に油相中に膨潤されるまで加熱した。
７．５ｇのオクチルメトキシシンナメート（ＯＭＣ）
３．０ｇのベンゾフェノン−３
３．０ｇのオクチルサリチレート
６．０ｇのオクチルパルミテート
ポリマーを油相中に膨潤するのに必要とされた時間は、使用された凍結乾燥ポリマーの量と粒子サイズにより変化した。小さなポリマー粒子は、油相に添加する前に凍結乾燥したポリマーを粉砕することにより作られた。
上記のプロットからの各耐水性活性成分保持ポリマーの最大粘度が表ＩＩにまとめられた。
【００６１】
表ＩＩ  耐水性活性成分保持ポリマー組成物の最大油相粘（対照を含む）
【表２】
0004157732.tif 000003
【００６２】
表ＩＩに示されたように、すべての本発明の耐水性活性成分保持ポリマーは、１０００ダイン／ｃｍ２までの剪断応力下で、１０ポイズよりも大きな最大粘度を有している。
【００６３】
日焼け防止配合物
２つの日焼け防止配合物が、本発明の耐水性活性成分保持ポリマーの耐水性の有効性試験のために使用され、それらの性能がいくつかの市販製品をはじめとする本発明の範囲外の物質と比較された。これらの配合物は非イオン性乳化剤で安定化されたオイル−イン−ウォーターエマルションタイプのものである。配合物タイプ１はＳＰＦ１５を目標としたものであり、配合物タイプ２はＳＰＦ３５を目標としたものである。
【００６４】
【表３】
0004157732.tif 000004
Ｅｓｃａｌｏｌ，Ｃｅｒａｐｈｙｌ，Ｃｅｒａｓｙｎｔ，Ｇｅｒｍａｌｌ  Ｐｌｕｓ，ＬｉｑｕａＰａｒはＩＳＰ社の登録商標である。
【００６５】
【表４】
0004157732.tif 000005
【００６６】
配合物は以下の手順により作られた。
水およびヘキシレングリコールの相Ａが室温で混合された。Ｃａｒｂｏｍｅｒをゆっくりと、撹拌下に表面にまいた。すべてのｃａｒｂｏｍｅｒを加えた後、相Ａを撹拌しながら７０−７５℃に加熱した。相Ｂを一緒にし、７５−８０℃に加熱し、均一になるまで撹拌した。相Ｂは相Ａにゆっくりと、均一化しながら７０℃で加えた。均一になったら、相Ｃを均一化しながら加えた。均一になったら、加熱を停止し、混合を６０℃でスイープにした。冷却するまでスイープを続けた。相Ｄを４５℃で撹拌しながら加えた。水を加えて、加熱の間の損失を補填し、撹拌しながら室温にした。
【００６７】
実施例および耐水性試験の結果
以下の非限定的な例は、前記の２つの日焼け防止配合物に基づいて調製された。本発明の耐水性活性成分保持ポリマーは、前記の手順ステージ４（撹拌しながら４５℃で冷却する間）で、保存剤（相Ｄ）の添加前に配合物に加えられた。比較のために使用された市販の製品は、相Ｂに加えられた。添加の順序は本発明の耐水性活性成分保持ポリマーの特性に何の影響も与えなかった。
【００６８】
耐水性試験方法
日焼け防止配合物の耐水性を、水に浸漬する前と浸漬後に日焼け防止活性成分により吸収されたＵＶ光の量を測定することにより測定した。配合物を人工皮膚（Ｖｉｔｒｏ−Ｓｋｉｎ，ＩＭＳ  Ｉｎｃ．  Ｍｉｌｌｆｏｒｄ，ＣＴ）の上に塗布し、ＵＶ吸収を分光光度計で測定した。イン−ビトロ（ｉｎ−ｖｉｔｒｏ）の耐水性試験を以下の通りに行った。
ａ）６−７ｍｇの配合物をあらかじめ水和された（室温、９０−９５％相対湿度で２４時間）、３５ｍｍスライドの上にマウントされたＶｉｔｒｏ−Ｓｋｉｎ（登録商標）（２８ｘ３８ｍｍ）の片の上に塗布した。
ｂ）ゴム手袋をした指で、最初に丸く、ついで直線的な動きでエマルションを注意深く広げた。サンプルを湿潤チャンバー（室温、９０−９５％相対湿度）に２０分間置き、エマルションを造膜した。
ｃ）各測定の前に９０度回転し、２５０−３５０ｎｍの範囲で、各サンプルについて４つのＵＶスペクトルを採取した（Ｃａｒｒｙ  １−Ｅ  ＵＶ−Ｖｉｓ  分光光度計）。吸収の読みは３１０ｎｍおよび２９０−２９２ｎｍで採られ、初期吸収（Ａｉ）とラベルした。
ｄ）サンプルを温度制御された水浴（２５＋／−０．２℃）に８０分間、一定の撹拌をしながら浸漬した（パドル型のインペラー、５０ｒｐｍ）。水浴の体積は十分に大きく（２０００ｍｌ）、溶液中の日焼け防止の高濃度および再吸着の可能性を防止した。
ｅ）浸漬の後、サンプルを水から取り出し、軽く振って大きな水滴を除去し空気中（室温、相対湿度５０％未満）に３０分つるし、初期乾燥した。ついで、サンプルを湿潤チャンバー中に１２０分間置いた。
ｆ）最終の吸収の読み（Ａｆ）を、初期のものと同じ方法で得、耐水性％を以下のように計算した。
耐水性％＝（Ａｆ／Ａｉ）×１００
サンプル４組について実験が行われ、ブランクの対照サンプル（日焼け防止剤なし）を正確に同じ方法で処理し、測定した。対照サンプルは別の水浴中に浸漬され、溶液からの日焼け防止剤の吸着を防止した。
【００６９】
表ＩＶ  配合タイプ１の耐水性試験結果
すべての実施例は０．５重量％で使用された
【表５】
0004157732.tif 000006
【００７０】
表ＩＶに示したように、１０００ダイン／ｃｍ２までの剪断応力下で、１０ポイズよりも大きな最大粘度を有する本発明の耐水性活性成分保持ポリマー組成物は、典型的なＳＰＦ配合物である配合物タイプ１における対照と比較して、非常に少量（０．５重量％）で非常に効果がある。
【００７１】
表Ｖ  配合タイプ２の耐水性試験結果
すべての実施例は１．０重量％で使用された
【表６】
0004157732.tif 000007
【００７２】
驚くべきことに、表Ｖは、本発明の耐水性活性成分保持ポリマー組成物が、配合物タイプ２において、少量（１．０重量％）で完全な効果があることを示している。配合物は典型的な高ＳＰＦ配合物であり、ベースラインの耐水性が２０％であることにより示されるように、皮膚の上に保持することが困難である。以下の非限定的な例は、本発明の活性成分保持ポリマーの投与量の応答性を示すために作られた。
【００７３】
表ＶＩ  配合タイプ１の耐水性試験結果
濃度の関数として
【表７】
0004157732.tif 000008
【００７４】
表ＶＩに示したように、本発明の耐水性活性成分保持ポリマーは、非常に少量（０．２重量％）でも、ベースラインより良好である。典型的な中程度ＳＰＦ配合である配合タイプ１を使用して、１．０重量％で実際的に完全な保持が観察されている。
【００７５】
比較例
表ＶＩＩ  ポリマー実施例１０−１４についての最大油相粘度
【表８】
0004157732.tif 000009
【００７６】
表ＶＩＩは、これらのポリマーのすべては１０Ｐよりも著しく低い最大粘度を有し、したがって本発明の耐水性活性成分保持ポリマーの基準を満たしていないことを示す。実施例９は対照である。実施例１０はＫｕｂｉｋら（米国特許第４，１７２，１２２号）に開示された溶液重合手順により調製された。ポリマーの分子量は小さく、測定された粘度は請求項に記載された粘度より非常に低い（５０ｃｐｓ）ものである。低い粘度はポリマー中にネットワーク構造が存在しないことを示す。実施例１１および１２は溶液中で調製され、反応条件はネットワーク構造を許容せず、非常に対鎖な分子量のアクリルポリマーを形成する。実施例１３では、連鎖移動剤、ｎ−ドデシルメルカプタンが添加され、活性成分を保持するのに必要なネットワーク構造の形成を防止した。実施例１４は、多すぎる会合剤ＢＡおよびＡＬＭＡ）が添加された場合を示す。多量の会合剤はポリマーネットワーク構造を過剰に架橋し、その活性成分保持能力を著しく減少させる。
【００７７】
表ＶＩＩＩ  配合タイプ１の耐水性試験結果
すべての実施例は１．０重量％で使用された
【表９】
0004157732.tif 000010
【００７８】
表ＶＩＩＩに示したように、実施例１０−１４のポリマーは、２倍のポリマーが使用された場合ですら、本発明の耐水性活性成分保持ポリマーと同様には作用しない（表ＩＶと比較）。実施例１１および１２はポリマーを含まない対照よりも悪い。これらのポリマーのいずれも１０００ダイン／ｃｍ２までの剪断応力下で、１０ポイズよりも大きな最大粘度を有しておらず、それらは本発明の耐水性活性成分保持ポリマーについて、耐水性のための粘度に対する必要性を定義するための助けとなる。
本発明者は、溶液重合を使用した米国特許第４，１７２，１２２号に記載された多くの実施例を追試したが、開示された実施例については１２０００から１０００００ｃｐｓのブルックフィールド粘度を得ることはできなかった。